(57)【要約】【課題】土壌の改良方法において六価クロムを外部に溶出させない方法を提供することを目的とする。【解決手段】セメントミルクを還元剤で処理した後、重金属固定剤で処理した改質セメントミルクと土壌とを混合する、材齢７日目に六価クロムの溶出試験を行うに適した土壌の改良方法。【選択図】なし【特許請求の範囲】
【請求項１】
セメントミルクを還元剤で処理した後、重金属固定剤で処理した改質セメントミルクと土壌とを混合することを特徴とする、材齢７日に六価クロムの溶出試験を行うに適した土壌の改良方法。
【発明の詳細な説明】
【技術分野】
【０００１】  本発明は、セメントを用いる土壌改良方法に関する。
【背景技術】
【０００２】  従来、セメントを用いて地盤改良等の土壌の改良工事が行われている。しかしながら、セメントを用いて土壌の改良を行った場合、セメント中の六価クロムが土壌中に漏出し、土壌を汚染する等の問題があった。【０００３】  そこで近年これら土壌汚染について、建設省においても、セメントおよびセメント系固化材により土壌改良を実施した改良土から、六価クロムが０．０５ｍｇ／Ｌ以下であることを土壌環境基準と定めた。
特に建設省所管の建設工事の施工にあっては、前記土壌環境基準を守ることが求められている。【０００４】  従来これらセメント中の六価クロムを漏出させない方法としては種々の提案がなされている。例えば生コンクリ−ト製造またはセメント製品製造においてセメント、骨材および水の練り混ぜに際し、使用水に所要の第一鉄塩溶液を添加することを特徴とする、廃水中にクロムイオンを生じないセメント製品の製造方法（特許文献１）。またコンクリ−ト構造物を作る際にセメント混練時に還元剤を存在せしめて六価クロムを放出させないことを特徴とするセメント混練方法（特許文献２）等が知られている。【０００５】
【特許文献１】特開昭５０−４３１２３号公報
【特許文献２】特許第２８７６４４１号明細書
しかしながら、これらの第一鉄塩あるいは還元剤を用いる方法は、処理直後においてはセメント中の六価クロムを三価のクロムとして無害化することができるが、特に土壌と混合した場合、土壌中の各種成分により三価クロムが酸化されて六価のクロム化合物に変換してしまう欠点あった。
【発明の開示】
【発明が解決しようとする課題】
【０００６】  そこで本発明者は、セメントを用いる土壌の改良方法において土壌中に六価クロムが溶出しない方法について種々研究を重ねた結果本発明を完成するに至った。
すなわち、本発明は、セメントミルクを還元剤で処理した後重金属固定剤で処理した改質セメントミルクと土壌とを混合することによって、材齢７日目に六価クロムの溶出試験を行うに適した土壌の改良方法を提供することにある。
【発明の効果】
【０００７】  本発明方法によれば、セメントあるいはセメント系固化材を用いて土壌を処理しても六価クロムによって土壌を汚染することがなくなるという効果が得られる。
【発明を実施するための最良の形態】
【０００８】  本発明の改良方法は、地表からかなりの深さまでの区間をセメントおよびセメント系固化材等と原地盤土とを、粉体噴射攪拌、高圧噴射攪拌、スラリ−攪拌等によって強制的に攪拌混合したり、地盤中にセメントミルクを注入したりする固結工法；表層土壌にセメントおよびセメント系固化材を混入する表層安定処理工法；路床上にセメントおよびセメント系固化材を混合して路床の支持力を改善する路床安定処理工法；下層路盤あるいは上層路盤とするための、現地発生材、地域産材料またはこれらに補足材を加えたものを骨材とし、これにセメントおよびセメント系固化材を添加して処理する舗装工法；地中に連続した壁面等を構築し、止水壁および土留擁壁とする工法のうち、ソイルセメント柱列壁等のように原地盤土と強制的に混合して施工する地中連続壁工法（柱列式）等の種々の工法に適応できる。【０００９】  本発明の改良方法のセメントミルクに用いられるセメントおよびセメント系固化材とはセメントを含有成分とするものであり、これらのものとしては、普通ポルトランドセメント、高炉セメント、セメント系固化剤、石灰系固化材等が挙げられる。【００１０】  本発明方法に用いるセメントミルクの調製法としては、セメントおよびセメント系固化材に水を加えてミルク状にしたものである。【００１１】  調製されたセメントミルクは、還元剤を添加し、セメントミルク中の六価クロムを三価クロムに変換させる。
この還元処理に用いられる還元剤としては、第一鉄塩、第一錫塩、第一バナジウム塩、第一銅塩等が挙げられるが、なかでも硫酸第一鉄が好ましい。
また還元剤の添加時期は、セメントおよびセメント系固化材と水とを混合する際に添加することもできる。【００１２】  また還元剤で処理した後のセメントミルクは、次いで重金属固定剤を添加して改質セメントミルクとし三価クロムが六価クロムに戻らないように固定する。
この重金属固定剤としては、例えばＥＤＴＡなどのポリアミノカルボン酸類、クエン酸などのオキシカルボン酸類、縮合リン酸塩、ジメチルグリオキシム、オキシン、ジチゾン等のキレ−ト試薬、キトサン等が挙げられる。【００１３】  本発明の土壌改良に用いられる還元剤の使用量は、セメントおよびセメント系固化材中の六価クロムを三価クロムに還元するに充分な量を使用すればよく、一般的にはセメントおよびセメント系固化材中の六価クロム量に対し５０〜４００倍の量を使用することが好ましい。【００１４】  セメントミルク中の六価クロムを還元剤で三価クロムに変換させた後、重金属固定剤で三価クロムを六価クロムに戻らないように固定し、さらにセメントによって、重金属固定剤と三価クロムを強固に固化することで重金属固定剤から三価クロムが離れ、六価クロムに変換しにくくする。さらに、重金属固定剤を添加すると、材齢７日及び材齢２８日の強度を高めることができる。【００１５】  また本発明に使用する重金属固定剤の使用量としては、還元剤の量に対し２０〜４０％の範囲が好ましいが、その限りではない。
この使用量が２０％より少ないと、土壌と混合したときに三価クロムの一部が六価クロムに変換し、また５０％を超えると六価クロムに変換するようになり好ましくない。【００１６】  次に本発明を実施例を掲げて説明するが、本発明は以下の実施例のみに限定されるものではない。
実施例
セメント１５５ｋｇに水１５５ｋｇを加えて、セメントミルクを調整し、このセメントミルクに硫酸第１鉄５００ｇを添加した後良く攪拌し、その後重金属固定剤（「エポア−ス１０００」ミヨシ油脂株式会社製商品名）１５０ｇを添加して良く攪拌混合して改質セメントミルクとし、これを土壌１，５７０ｋｇと混合し７日間放置した。
この材齢７日目の土壌を用いて下記の方法により分析した。【００１７】検液の作成
（１）土壌の取扱い
ｉ）採取した土壌はガラス製容器等に収める。
（２）試料の作成
ｉ）採取した土壌を風乾し、中小礫、木片等を除き、土塊、団粒を粗砕した後、非金属性の２ｍｍの目のふるいを通過させて得た土壌を十分混合する。
（３）試料液の調整
ｉ）試料（ｇ）と溶媒し純水に塩酸を加えてｐＨに５．８〜６．３としたもの（ｍＬ）とを１：１０（ＷｉＶ）の割合で混合する。
ｉｉ）混合液が５００ｍＬ以上となるようにする。
（４）溶出
ｉ）常温（おおむね２０℃）常圧（おおむね１気圧）で振とう機（振とう回数毎分２００回、振とう幅４〜５ｃｍ）を用いて６時間連続振とうする。
（５）静置
ｉ）溶出した試料液を１０〜３０分程度静置する。
（６）ろ過
ｉ）試料液を毎分３，０００回転で２０分遠心分離した後の上澄み液をメンブランフィルタ−（孔径０．４５μｍ）を用いてろ過してろ液を取り、検液とする。【００１８】  この検液を用いてフレ−ム原子吸光法（ＪＩＳｋ０１０２の５５．２、５４．２、６５．２．２）により分析した結果、土壌中の六価クロムは０．００６ｍｇ／Ｌであった。【００１９】  本発明の土壌の改良法は、地盤改良による改良土、再利用を目的とした建設発生土を改良した改良土、再利用を目的として建設汚泥を処理した改良土等に好適に用いることができる。【００２０】  また本発明の改良方法は、予め土壌をサンプリングし、本発明を実施することによって、セメントミルクと土壌の混合割合、還元剤、重金属固定剤の使用量を決定することができるので、施工前に施工方法が決定できるので、確実な施工ができ、工期を短縮することができる。